(57)【要約】【課題】  一つの材料で、種々の、目的とする形状を有する導電性ポリマーを得る方法を提供する。【解決手段】  重合時に、糖脂質等の両親媒性分子が自己集合してできるナノサイズのチューブ構造体を鋳型として用いることで、得られる導電性ポリマーの形状を、チューブ状、コイル状、ファイバー状又はロッド状のいずれかに制御するか、或いは、界面活性剤として用いることで、得られる導電性ポリマーの形状を球状に制御することが可能となる。【選択図】  図１
2012188484.tif 000002
【特許請求の範囲】
【請求項１】
両親媒性分子が自己集合して形成された有機ナノチューブを含有する溶液又は分散液中でモノマーを重合することにより、チューブ状、コイル状、ファイバー状、ロッド状又は球状のいずれかの形状に制御された導電性ポリマーを形成することを特徴とする導電性ポリマーの製造方法。
【請求項２】
前記有機ナノチューブが、下記一般式（１）
Ｇ−ＮＨＣＯ−Ｒ１                            （１）
（式中、Ｇは糖のアノマー炭素原子に結合するヘミアセタール水酸基を除いた糖残基を表し、Ｒ１は炭素数が１０〜２４の不飽和炭化水素基を表す。）
で表わされるＮ−グリコシド型糖脂質であることを特徴とする請求項１に記載の導電性ポリマーの製造方法。
【請求項３】
前記有機ナノチューブのゲル−液晶相転移温度以下で重合反応を行うことにより、導電性ポリマーの形状を、ファイバー状、チューブ状、コイル状、又はロッド状のいずれかの形状に制御することを特徴とする請求項１又は２に記載の導電性ポリマーの製造方法。
【請求項４】
前記有機ナノチューブのゲル−液晶相転移温度以上で重合反応を行うことにより、導電性ポリマーの形状を球状に制御することを特徴とする請求項１又は２に記載の導電性ポリマーの製造方法。
【請求項５】
請求項１〜４のいずれかの製造方法により得られることを特徴とする、導電性ポリマー−有機ナノチューブ複合体。
【請求項６】
請求項５に記載の導電性ポリマー−有機ナノチューブ複合体が、水又は有機溶媒中に分散されてなることを特徴とする分散液。
【請求項７】
請求項５に記載の導電性ポリマー−有機ナノチューブ複合体から、有機ナノチューブを除去して得られた、チューブ状、コイル状、ファイバー状、ロッド状又は球状のいずれかの形状を有することを特徴とする導電性ポリマー。
【請求項８】
請求項７に記載の導電性ポリマーが、水又は有機溶媒中に分散されてなることを特徴とする分散液。
【発明の詳細な説明】
【技術分野】
【０００１】
本発明は、導電性ポリマーの製造方法に関し、特に、有機ナノチューブを用いて、球状、ファイバー状、チューブ状、ロッド状、コイル状等に制御された形状を持つ導電性ポリマーを製造する方法に関する。
【背景技術】
【０００２】
従来、ポリマーは電気を通さない絶縁材料と考えられていたが、１９７７年に白川らがポリアセチレンにヨウ素をドーピングすることにより金属並みの導電性が発現することを見出した。この発見により、たくさんの研究が活発に行われ、金属などのこれまでの導電材料を軽量でフレキシブルな導電性ポリマーに代替することができた。
【０００３】
この導電性ポリマーは、分子の主鎖に沿って拡張π電子共役系を持つポリマーであり、それ自体は絶縁体であるが、ドーピングによってキャリアを注入することで、半導体状態から金属状態まで導電性を変化させることができる。具体的には、化学的手法や電気化的手法を用いてポリマーを部分酸化し、「正孔」を形成することで結合性ｐ軌道（ＨＯＭＯ）の電子不足が生じたｐ型半導体とすることで半導体状態へと導く。
【０００４】
現在、様々な導電性ポリマーは、電解コンデンサ、帯電防止フィルム、タッチパネル、プリンタブル回路、Ｌｉイオン電池、防錆塗料、電磁波遮蔽材料ポリマーなどの多くの分野で応用されている。さらに、有機太陽電池、有機EL、有機FET、電子ペーパー、センサ、アクチュエータ、エレクトロレオロジー流体への応用も期待されている。
【０００５】
一般的に、導電性ポリマーは適切な酸化剤を使ってモノマーを酸化重合させる化学酸化重合法や電解重合法で得られる。しかし、得られた導電性ポリマーは共役系ポリマー鎖間の相互作用により、極めて容易に凝集物を形成するので、媒体への分散性が悪いという問題がある。そのため、水又は有機溶媒への分散性を上げるために、有機酸などのドーピング剤が用いられている。
【０００６】
導電性ポリマーの合成の際に界面活性を持つ有機酸ドーピング剤を用いると、球状やチューブ状やロッド状の導電性ポリマーも作製できる（非特許文献１、非特許文献２）。
また、鋳型となる材料に、導電性ポリマーのモノマーを静電相互作用などの相互作用を用いて結合させた後、重合を行なうことにより、鋳型の形状を導電性ポリマーに転写する鋳型法がある。鋳型法で用いられる鋳型は、重合反応後除去しやすいもので、有機物やシリカなどが一般的に使われている（特許文献１）。
【０００７】
導電性ポリマーの形状が制御できれば、導電性や酸化還元特性などの機能性を高めた新しい機能性材料が期待できる。例えば、大きな表面積を有する規則的な構造体を得ることができれば、その特性を著しく向上させることができる（非特許文献３）。
【先行技術文献】
【特許文献】
【０００８】
【特許文献１】特開２００８−２２２７６４号公報
【非特許文献】
【０００９】
【非特許文献１】Youn-GyuHan, Takafumi Kusunose, Tohru Sekino、J. Polymer. Sci. B Polymer Phys., 2009, 47, 1024-1029
【非特許文献２】Youn-GyuHan, Takafumi Kusunose, Tohru Sekino、SyntheticMet., 2008,159, 123-131
【非特許文献３】Dan Li, Jiaxing Huang, Richard B.Kaner,AccountsChem.Res.、2009, 42, 135-145
【発明の開示】
【発明が解決しようとする課題】
【００１０】
これまでの鋳型法では、鋳型の除去に厳しい条件が必要であり、例えば、鋳型にシリカを用いる場合ならば強アルカリの使用が必要であった。また、目的とする導電性ポリマーの形状に適した鋳型を作る条件を見つけるのも難しいことであり、そのため、一つの材料で色々な形状の導電性ポリマーを作り出すことができず、それぞれ、違う材料からなる鋳型を見つける必要があった。
本発明は、こうした現状を鑑みてなされたものであり、一つの材料で、種々の、目的とする形状を有する導電性ポリマーを得る方法を提供することを目的とするものである。
【課題を解決するための手段】
【００１１】
本発明者らは、検討を重ねた結果、重合時に、糖脂質等の両親媒性分子が自己集合してできるナノサイズのチューブ構造体（以下、「有機ナノチューブ」ということもある。）を鋳型として用いることで、得られる導電性ポリマーの形状を、チューブ状、コイル状、ファイバー状又はロッド状のいずれかに制御しうること、或いは、この糖脂質を界面活性剤として用いることで、球状へと導電性ポリマーの形状を制御しうることを見出した。
【００１２】
本発明は該知見に基づいて完成に至ったものであり、本発明によれば、以下の発明が提供される。
［１］両親媒性分子が自己集合して形成された有機ナノチューブを含有する溶液又は分散液中でモノマーを重合することにより、チューブ状、コイル状、ファイバー状、ロッド状又は球状のいずれかの形状に制御された導電性ポリマーを形成することを特徴とする導電性ポリマーの製造方法。
［２］前記有機ナノチューブが、下記一般式（１）
Ｇ−ＮＨＣＯ−Ｒ１                            （１）
（式中、Ｇは糖のアノマー炭素原子に結合するヘミアセタール水酸基を除いた糖残基を表し、Ｒ１は炭素数が１０〜２４の不飽和炭化水素基を表す。）
で表わされるＮ−グリコシド型糖脂質であることを特徴とする［１］に記載の導電性ポリマーの製造方法。
［３］前記有機ナノチューブのゲル−液晶相転移温度以下で重合反応を行うことにより、導電性ポリマーの形状を、ファイバー状、チューブ状、コイル状、又はロッド状のいずれかの形状に制御することを特徴とする［１］又は［２］に記載の導電性ポリマーの製造方法。
［４］前記有機ナノチューブのゲル−液晶相転移温度以上で重合反応を行うことにより、導電性ポリマーの形状を球状に制御することを特徴とする［１］又は［２］に記載の導電性ポリマーの製造方法。
［５］［１］〜［４］のいずれかの製造方法により得られることを特徴とする、導電性ポリマー−有機ナノチューブ複合体。
［６］［５］に記載の導電性ポリマー−有機ナノチューブ複合体が、水又は有機溶媒中に分散されてなることを特徴とする分散液。
［７］［５］に記載の導電性ポリマー−有機ナノチューブ複合体から、有機ナノチューブを除去して得られた、チューブ状、コイル状、ファイバー状、ロッド状又は球状のいずれかの形状を有することを特徴とする導電性ポリマー。
［８］［７］に記載の導電性ポリマーが、水又は有機溶媒中に分散されてなることを特徴とする分散液。
【発明の効果】
【００１３】
本発明によれば、一つの材料で種々の形状を作り出すことができる鋳型材料を提供でき、低コストで簡単に、形状が制御された導電性ポリマーを得ることが可能となる。特に、本発明の方法で得られる導電性ポリマー−有機ナノチューブ複合体は、テンプレートとして用いられた有機ナノチューブがアルコールで簡単に除去できるために、均一な形状を持つ導電性ポリマーが得られる。
【図面の簡単な説明】
【００１４】
【図１】本発明の概念図
【図２】本発明で用いた有機ナノチューブの走査及び透過型電子顕微鏡写真。
【図３】(ａ)実施例１で得られたファイバー形状を持つポリアニリン・有機ナノチューブコンポジットの走査型電子顕微鏡写真。（ｂ）実施例２で得られたファイバー形状を持つポリアニリンの透過型電子顕微鏡写真。
【図４】（ａ）実施例３で得られたコイル形状を持つポリアニリン・有機ナノチューブコンポジットの走査型電子顕微鏡写真。（ｂ）実施例４で得られたコイル形状を持つポリアニリンの走査型電子顕微鏡写真。
【図５】（ａ）実施例５で得られたチューブ形状を持つポリアニリン・有機ナノチューブコンポジットの走査型電子顕微鏡写真。（ｂ）実施例６で得られたチューブ形状を持つポリアニリンの走査型電子顕微鏡写真。
【図６】（a）実施例７で得られたロッド形状を持つポリアニリン・有機ナノチューブコンポジットの走査型電子顕微鏡写真。（ｂ）実施例８で得られたロッド形状を持つポリアニリンの走査型電子顕微鏡写真。
【図７】（a）実施例９で得られた球状のポリアニリン・有機ナノチューブコンポジットの走査型電子顕微鏡写真。（ｂ）実施例１０で得られた球状のポリアニリンの走査型電子顕微鏡写真。
【発明を実施するための最良の形態】
【００１５】
図１は、本発明を説明するための概念図である。
図に示すように、本発明により得られる導電性ポリマーの形状は、有機ナノチューブをテンプレートとして、あるいは有機ナノチューブを構成する糖脂質を界面活性剤として用いることによって制御できる。有機ナノチューブはゲル−液晶相転移温度以下では、安定な結晶性固体であり、テンプレートとして用いることができる。この条件で重合反応を行うと、モノマーとの混合比、反応時間によって、導電性ポリマーの形状を、ファイバー状、チューブ状、コイル状、ロッド状のいずれかの形状に制御できる。一方、ゲル−液晶相転移温度以上では、チューブ形状は崩壊し、構成する糖脂質が界面活性剤としての挙動を示す。この条件での重合反応はミセル重合となり、球状の導電性ポリマーを得ることができる。
【００１６】
本発明において、鋳型として用いる有機ナノチューブは、−ＯＨ基を持つ親水基Ａと疎水基Ｂの両方を分子内に持ち、一般式Ａ−Ｂで表される両親媒性化合物を自己集合して作製する。このような該両親媒性物質の親水部Ａは、単糖や複糖で、好ましくは単糖で、より好ましくはグルコースである。また、疎水部Ｂは、飽和、不飽和のアルキルまたは芳香族やその他の元素を含んでも良いが、好ましくは炭素鎖が１０から２４の飽和もしくは不飽和の脂肪族である。
【００１７】
特に、分子構造内にアミドなど分子間相互作用を引き起こす官能基を有し、これが隣接する両親媒性物質と水素結合などを介して安定な結晶性の分子膜を形成するものがよく、具体的には、前記Ａ−Ｂで表される化合物としては、特開２００８−３０１８５号公報等において、有機ナノチューブの原料として用いられるところの、下記一般式（１）
Ｇ−ＮＨＣＯ−Ｒ                          （１）
（式中、Ｇは糖のアノマー炭素原子に結合するヘミアセタール水酸基を除いた糖残基を表し、Ｒは炭素数が１０〜２４の不飽和炭化水素基を表す。）
で表わされるＮ−グリコシド型糖脂質が用いられる。
【００１８】
一般式（１）中のＧは、糖のアノマー炭素原子に結合するヘミアセタール水酸基を除いた糖残基であり、この糖としては、例えば、グルコース、ガラクトース、マルトース、ラクトース、セロビオース、及びキトビオースが挙げられ、好ましくはグルコピラノースである。この糖は単糖又はオリゴ糖、好ましくは単糖である。この糖残基はＤ、Ｌ型、ラセミ体のいずれであってもよいが、より好ましいものは、通常Ｄ型である天然由来のものである。さらに、アルドピラノシル基においては、アノマー炭素原子は不斉炭素原子であるので、α−アノマー及びβ−アノマーが存在するが、α−アノマー及びβ−アノマー及びそれらの混合物のいずれであってもよい。とくにＧがＤ−グルコピラノシル基、Ｄ−ガラクトピラノシル基、特にＤ−グルコピラノシル基であるものが、原料の入手の点で容易で製造しやすいので好適である。
【００１９】
また、上記一般式（１）中のＲは、飽和あるいは、不飽和炭化水素基であり、好ましくは直鎖であり、不飽和炭化水素基の場合は不飽和結合として３個以下の二重結合を含む。またＲの炭素数は１０〜２４であり、好ましくは１１〜１９である。このような炭化水素基としては、ウンデシル基、ドデシル基、トリデシル基、テトラデシル基、ペンタデシル基、ヘキサデシル基、ヘプタデシル基、オクタデシル基、ノナデシル基、およびこれらの骨格に不飽和結合としてモノエン、ジエン又はトリエン部分などを含むものが挙げられる。
【００２０】
本発明の有機ナノチューブ材料は、ゲル−液晶相転移温度を持ち、この温度以上でチューブ構造が、一般式（１）のＮ−グリコシド型糖脂質に分解する特徴を持つ。Ｎ−グリコシド型糖脂質は両親媒性分子であり、ゲル−液晶相転移温度以上で界面活性としての挙動を示す。逆に、ゲル−液晶相転移温度以下では、界面活性を示さず、チューブ構造のテンプレートとして働く。
【００２１】
本発明の有機ナノチューブは、上記一般式（１）のＮ−グリコシド型糖脂質が、アルコール又は水に溶解され、その液中で自己集合することより形成され、内径が１０〜５０００ｎｍ、長さが２０〜１００μｍのチューブ状となったものである。その形成メカニズムは以下の通りである。まず、糖脂質が二分子膜のシートを形成する。そのシートが葉巻状に巻きあがることでチューブになる。したがって、図２のように、表面にらせん状の二分子膜シートのエッジが観測されることが特徴である。
【００２２】
一方、本発明により製造される導電性ポリマーは、特に限定されないが、例えば、ポリピロール（PPｙ）、ポリアニリン（PANI）、ポリチオフェン（PT）、ポリ(3,4-エチレンジオキシチオフェン）（PEDOT）などの公知の導電性ポリマーが挙げられる。また、これらの導電性ポリマーを得るのに用いられる重合方法も特に限定されず、報告されている公知の重合方法を用いることができるが、酸性水溶液中で酸化剤により高分子化する方法が好ましい。
以下、各形状の導電性ポリマーの製造方法について、具体的に説明する。
【００２３】
《ファイバー状、チューブ状、又はコイル状の導電性ポリマーの作製》
導電性ポリマーのモノマーを含む有機ナノチューブの水分散液を、ゲル−液晶相転移温度以下で混合すると、有機ナノチューブの表面にモノマーが吸着し、重合により有機ナノチューブの表面をコーティングした導電性ポリマーか形成される。
導電性ポリマーのモノマーは、有機ナノチューブ表面の二分子膜シートのエッジにより集まる。これにより導電性ポリマーは二分子膜シートのエッジで主に生成する。したがって、ファイバー状、チューブ状又はコイル状の導電性ポリマーは、モノマー濃度及び反応時間が関係する。例えば、モノマーの濃度が少ないとチューブ表面の二分子膜シートのエッジへの吸着量が少なくなるので、形成される導電性ポリマーは、細いファイバー形状を持つ。このファイバー状の導電性ポリマーを形成する反応条件よりモノマー濃度が濃いか、又は反応時間が長い場合に、コイル形状を持つ導電性ポリマーが形成される。さらに、モノマー濃度が濃く、かつ反応時間も長い場合、チューブ形状を持つ導電性ポリマーが形成される。
こうして得られた導電性ポリマーと有機ナノチューブからなるコンポジットを、メタノールなどのアルコールを用いて精製すると、有機ナノチューブが除去されて、ファイバー状、チューブ状又はコイル状の導電性ポリマーが得られる。
有機ナノチューブとモノマーのモル比は、ファイバー状の導電性ポリマーの場合は１：０．００１〜１：１、コイル状の導電性ポリマーの場合は１：０．０１〜１：１０、チューブ状の導電性ポリマーの場合は１：０．０１〜１：１００である。これらの成分の濃度は、水溶液の中で攪拌がある程度できる濃度であれば良い。反応温度は低温（−１０℃以下）から６０℃の範囲が良い。反応時間は１時間から４８時間が良い。
【００２４】
《ロッド状の導電性ポリマーの作製》
導電性ポリマーのモノマーを含む有機ナノチューブの水分散液をゲル−液晶相転移温度以下で混合すると、有機ナノチューブの内外表面にモノマーが吸着する。これを、ろ過して水で洗浄すると外表面のモノマーが洗い流されナノチューブ内部のみにモノマーが残る。このモノマーを重合させることにより有機ナノチューブの空孔内部にロッド状の導電性ポリマーか形成される。
こうして得られた導電性ポリマーと有機ナノチューブからなるコンポジットを、メタノールなどのアルコールを用いて精製すると、有機ナノチューブが除去されて、ロッド状の導電性ポリマーが得られる。
有機ナノチューブとモノマーのモル比は１：０．００１〜１：１００が好ましい。これらの成分の濃度は水溶液の中で攪拌がある程度できる濃度であれば良い。反応温度は低温（−１０℃以下）から６０℃の範囲が良い。反応時間は１時間から４８時間が良い。
【００２５】
《球状の導電性ポリマーの作製》
導電性ポリマーのモノマーを含む有機ナノチューブの水分散液をゲル−液晶相転移温度以上に加熱すると、上記一般式（１）のＮ−グリコシド型糖脂質が界面活性剤として働き、モノマーを内包したミセルを形成する。ミセル内のモノマーを重合することにより球状の導電性ポリマーか形成される。
有機ナノチューブとモノマーのモル比は１：０．００１〜１：１００が望ましい。これらの成分の濃度は水溶液の中で攪拌がある程度できる濃度であれば良い。反応温度は低温（−１０℃以下）から６０℃の範囲が良い。反応時間は１時間から４８時間が良い。
【実施例】
【００２６】
以下、本発明を実施例に基づいて説明するが、本発明はこの実施例に限定されるものではない。
〈使用した有機ナノチューブ〉
本実施例では、有機ナノチューブとして、１−アミノグルコピラノシドとオレイン酸がアミド結合により連結した、次式
【００２７】
【化１】
2012188484.tif 000003
で表される化合物を、６０℃のメタノールに溶かした後、真空でメタノールを蒸発することにより得られた、内径８０〜００ｎｍ、長さ２００〜６０μｍのノチューブ（以下、「有機ナノチューブ１」とする。）を用いた。
【００２８】
（実施例１：ファイバー形状を持つ導電性ポリマー・有機ナノチューブコンポジットの作製）
０．４ｇ（０．９０４ｍｍｏｌ）の有機ナノチューブ１に、蒸留水４０ｍLを加えて超音波ホモジナイザーを用いて分散した。この分散液に、アニリンモノマーを０．０８８ｇ（１．２６４ｍｍｏｌ）添加し、室温で２０分間マグネチックスタラーを用いて撹拌した。さらに、４℃まで冷却し、塩酸（３６％水溶液）０．４ｇを添加した。３０分間撹拌し、ペルオキソ二硫酸アンモニウム０．０２８ｇ（０．１５８ｍｍｏｌ）を添加してアニリンを重合した。２時間重合を行って、メタノール１ｍＬを添加して重合反応を中止した。
得られた反応液を遠心官に移して、３０００ｒｐｍで１０分間遠心分離を行った。分離した上澄みを捨てて、超純水を４０ｍL加えて均一に混合した。その後遠心分離を行って同じ作業を３回振り返した。
得られた沈殿物を乾燥したものを走査型電子顕微鏡で観察し、ファイバー状を持つ導電性ポリマーと有機ナノチューブのコンポジットが得られたことを確認した（図３a参照）。
【００２９】
（実施例２：ファイバー形状を持つ導電性ポリマーの作製）
実施例１に得られた沈殿物に、メタノール４０ｍLを添加して均一に混合し、遠心分離を行って、同じ作業を２回振り返した。得られた沈殿物を減圧乾燥すると、ポリアニリンパウダーが得られた。
得られたパウダーの透過型電子顕微鏡の観察より、ファイバー状のポリアニリンが得られたことを確認した（図３ｂ参照）。
【００３０】
（実施例３：コイル形状を持つポリアニリン・有機ナノチューブコンポジットの作製）
０．４ｇ（０．９０４ｍｍｏｌ）の有機ナノチューブ１に、蒸留水４０ｍＬを加えて超音波ホモジナイザーを用いて分散した。それに、アニリンモノマーを０．３５２ｇ（５．５０６ｍｍｏｌ）添加し室温で２０分間マグネチックスタラーを用いて撹拌した。それを４℃まで冷却し、塩酸（３６％水溶液）０．４ｇを添加した。３０分間撹拌し、ペルオキソ二硫酸アンモニウム０．２２４ｇ（１．１６４ｍｍｏｌ）を添加してアニリンを重合した。２時間重合を行って、メタノール１ｍLを添加して重合反応を中止した。
得られた反応液を遠心官に移して３０００ｒｐｍで１０分間遠心分離を行った。分離した上澄みを捨てて、超純水を４０ｍL加えて均一に混合した。その後遠心分離を行って同じ作業を３回振り返した。
得られた沈殿物を乾燥したものを走査型電子顕微鏡で観察して、コイル形状を持つ導電性ポリマーと有機ナノチューブのコンポジットが得られたことを確認した（図４a参照）。
【００３１】
（実施例４：コイル形状を持つポリアニリンの作製）
実施例３に得られた沈殿物にメタノール４０ｍＬを添加して均一に混合し、遠心分離を行って、同じ作業を２回振り返した。得られた沈殿物を減圧乾燥すると、ポリアニリンのパウダーが得られた。
得られたパウダーの走査型電子顕微鏡の観察より、コイル状のポリアニリンが得られたことを確認した（図４ｂ参照）。
【００３２】
（実施例５：チューブ形状を持つポリアニリン・有機ナノチューブコンポジットの作製）
０．４ｇ（０．９０４ｍｍｏｌ）の有機ナノチューブ１に、０．１Ｍ塩酸４０ｍＬを加えて超音波ホモジナイザーを用いて分散した。それに、アニリンモノマーを０．３５２ｇ（５．５０６ｍｍｏｌ）添加し４０℃で２０分間マグネチックスタラーを用いて撹拌した。それを４℃まで冷却して、３０分間撹拌し、ペルオキソ二硫酸アンモニウム０．２２４ｇ（１．１６４ｍｍｏｌ）を添加してアニリンを重合した。１２時間重合を行って、メタノール１ｍLを添加して重合反応を中止した。反応液を遠心官に移して３０００ｒｐｍで１０分間遠心分離を行った。分離した上澄みを捨てて、超純水を４０ｍL加えて均一に混合する。その後遠心分離を行って同じ作業を３回振り返す。沈殿物を乾燥したものを走査型電子顕微鏡で観察して、ポリアニリンがコーティングされた有機ナノチューブのコンポジットを確認した（図５a）。
【００３３】
（実施例６：チューブ形状を持つポリアニリンの作製）
実施例５に得られた沈殿物にメタノール４０ｍＬを添加して均一に混合し、遠心分離を行って、同じ作業を２回振り返した。得られた沈殿物を減圧乾燥すると、ポリアニリンのパウダーが得られた。
得られたパウダーの走査型電子顕微鏡の観察より、チューブ状のポリアニリンが得られたことを確認した（図５ｂ参照）。
【００３４】
（実施例７：ロッド形状を持つポリアニリン・有機ナノチューブコンポジットの作製）
０．４ｇ（０．９０４ｍｍｏｌ）の有機ナノチューブ１に、蒸留水４０ｍＬを加えて超音波ホモジナイザーを用いて分散した。それに、アニリンモノマーを０．３５２ｇ（５．５０６ｍｍｏｌ）添加し、室温で２時間マグネチックスタラーを用いて撹拌した。その溶液を遠心分離して、ナノチューブの空孔内に入れなかったアニリンモノマーを除去するために、さらに超純水で１回洗浄した。得られた沈殿物に０．１Ｍ塩酸４０ｍＬを添加し４℃まで冷却した。３０分間撹拌し、ペルオキソ二硫酸アンモニウム０．２２４ｇ（１．１６４ｍｍｏｌ）を添加してアニリンを重合した。１２時間重合を行って、メタノール１ｍＬを添加して重合反応を中止した。
得られた反応液を遠心官に移して３０００ｒｐｍで１０分間遠心分離を行った。分離した上澄みを捨てて、超純水を４０ｍL入れて均一に混合した。その後遠心分離を行って同じ作業を３回振り返した。
得られた沈殿物を乾燥したものを走査型電子顕微鏡で観察して、ポリアニリンがチューブの中空部に有る有機ナノチューブのコンポジットを確認した（図６a参照）。
【００３５】
（実施例８：ロッド形状を持つポリアニリンの作製）
実施例７に得られた沈殿物にメタノール４０ｍＬを添加して均一に混合し、遠心分離を行って、同じ作業を２回振り返した。得られた沈殿物を減圧乾燥すると、ポリアニリンのパウダーが得られた。
得られたパウダーの走査型電子顕微鏡の観察より、ロッド状のポリアニリンが得られたことを確認した。（図６ｂ参照）。
【００３６】
（実施例９：球状のポリアニリン・有機ナノチューブコンポジットの作製）
０．４ｇ（０．９０４ｍｍｏｌ）の有機ナノチューブ１に、０．１Ｍ塩酸水溶液４０ｍＬを加えて超音波ホモジナイザーを用いて分散した。この分散液に、アニリンモノマーを０．０８８ｇ（１．２６４ｍｍｏｌ）添加し、８０℃で２０分間マグネチックスタラーを用いて撹拌した。それを４℃まで冷却して、３０分間撹拌し、ペルオキソ二硫酸アンモニウム０．０５６ｇ（０．３１６ｍｍｏｌ）を添加してアニリンを重合した。１２時間重合を行って、メタノール１ｍLを添加して重合反応を中止した。
得られた反応液を遠心管に移して３０００ｒｐｍで１０分間遠心分離を行った。分離した上澄みを捨てて、超純水を４０ｍL加えて均一に混合した。その後遠心分離を行って同じ作業を３回振り返した。最後に得られた沈殿物を減圧乾燥すると、ポリアニリンと有機ナノチューブのコンポジットパウダーが得られた。
このコンポジットパウダーの走査型電子顕微鏡の観察より、球状のポリアニリンと有機ナノチューブのコンポジットが得られたことを確認した（図７a参照）。
【００３７】
（実施例１０：球状のポリアニリン・有機ナノチューブコンポジットの作製）
実施例７に得られた沈殿物にメタノール４０ｍＬを添加して均一に混合し、遠心分離を行って、同じ作業を２回振り返した。得られた沈殿物を減圧乾燥すると、ポリアニリンのパウダーが得られた。
得られたパウダーの走査型電子顕微鏡の観察より、球状のポリアニリンが得られたことを確認した（図7ｂ参照）。
【産業上の利用可能性】
【００３８】
本発明の方法で、導電性ポリマーの形状を制御することで、導電性の改善や酸化還元特性が優れる材料や異方性を持つ導電材料が得られる。これらの材料は既存の金属や半導体を代替して様々な分野（電解コンデンサ、帯電防止フィルム、タッチパネル、プリンタブル回路、Liイオン電池、防錆塗料、電磁波遮蔽材料ポリマー、有機太陽電池、有機EL、有機FET、電子ペーパー、センサ、アクチュエータ、エレクトロレオロジー流体など）への応用も期待されている。
【図１】
2012188484.tif 000004
【図２】
2012188484.tif 000005
【図３】
2012188484.tif 000006
【図４】
2012188484.tif 000007
【図５】
2012188484.tif 000008
【図６】
2012188484.tif 000009
【図７】
2012188484.tif 000010